본 발명은 플러렌(C60)을 전구체로 이용하는 대면적 그래핀의 제조방법에 관한 것으로, 더욱 상세하게는 실리콘 기판 표면의 이산화실리콘막 상에 스퍼터법으로 금속촉매인 니켈 박막을 적층하는 단계; 플러렌을 전구체로 사용하여 진공열증착법으로 상기 니켈 박막 상에 분해된 플러렌의 박막을 적층하는 단계; 및 상기 적층된 구조체를 어닐링하여 다층의 시트형 그래핀을 얻는 단계;를 포함함으로써, 종래의 식각 공정 및 전이 공정을 거치지 않으므로 공정이 단순하고 친환경적이며, 조각 형태의 그래핀이 아닌 대면적 시트형 그래핀을 효과적으로 제조할 수 있는 장점이 있다.
주어진 문장을 읽고 간략하게 요약해주세요.

문장: 
[ 발명의 명칭 ]
플러렌을 전구체로 이용하는 대면적 그래핀의 제조방법Method for preparing large-area graphene sheet by using fullerene as precursor
[ 기술분야 ]
본 발명은 플러렌(C60)을 전구체로 이용하는 대면적 그래핀의 제조방법에 관한 것으로, 더욱 상세하게는 실리콘 웨이퍼 표면에 금속촉매인 니켈 박막을 적층한 후, 그 위에 진공열증착법(Thermal evaporation)으로 플러렌을 적층하고 고온 어닐링(annealing)함으로써, 금속촉매에 대한 식각 공정과 전이 공정을 전혀 필요로 하지 않는 시트형 그래핀의 제조방법에 관한 것이다.
[ 배경기술 ]
탄소 원자들로 구성된 저차원 나노물질로는 플러렌(fullerene), 탄소나노튜브(carbon nanotube), 그래핀(graphene), 흑연(graphite) 등이 존재한다. 이 중 플러렌은 탄소원자가 5각형과 6각형으로 이루어진 축구공 모양으로 연결된 분자를 통틀어 이르는 말로, 주로 탄소원자가 60개인 C60을 말한다. 플러렌은 0차원 구조이고, 탄소원자가 1차원적으로 말리면 탄소나노튜브, 2차원 상에서 원자 한 층으로 이루어지면 그래핀, 3차원으로 쌓이면 흑연으로 구분할 수 있다.  일반적으로 그래핀은 상대적으로 가벼운 원소인 탄소만으로 이루어져 1차원 또는 2차원 나노패턴으로 가공하기가 매우 용이하다는 장점이 있다. 이를 활용하면 반도체-도체 성질을 조절할 수 있을 뿐만 아니라 탄소가 가지는 화학결합의 다양성을 이용해 센서, 메모리 등 광범위한 기능성 소자의 제작도 가능하다. 시트형 그래핀의 제조방법은 물리적 박리법, 화학적 박리법, 화학 기상 증착법, 에픽텍셜 합성법, 박리-재삽입-팽창법 등 여러가지 기술이 공지되어 있다.물리적 박리법으로는, 적층 구조를 가지는 흑연으로부터 접착 테이프를 이용하여 그래핀을 물리적으로 떼어내는 기계적 박리법, 및 에피탁셜(epitaxial) 성장시킨 후 그래핀을 떼어내는 방법 등이 제안되었다. 공지 특허문헌으로는 확대된 그래파이트 또는 그래핀 및 이들의 제조방법(한국특허공개 제10-2014-0112826호)이 있다. 이와 같은 물리적 박리법은 여러 층으로 구성된 흑연 결정에서 기계적인 힘으로 한 층을 벗겨내어 그래핀을 얻는 것으로, 대면적 그래핀을 얻기가 매우 어려우며, 조각 형태로 이루어진 그래핀을 얻게 된다. 물리적 박리법은 상대적으로 낮은 에너지가 필요한 반면 대면적 제조가 불가능하고, 결함(defect) 비율이 높으며, 대량의 강산을 사용하므로 환경적으로 불리한 단점이 있다. 화학적 박리법은, 먼저 산화 그래핀을 만든 후 하이드라진 등의 환원제를 이용하여 다시 그래핀으로 환원시키는 방법이다. 예를 들어, 다중벽 탄소나노튜브(Multiwall Carbon Nanotube)를 전구체로 하여 그래핀을 제조하고, 암모니아 용매 중에서 리튬과의 상호작용 및 반응에 의해 박리를 일으킴으로써, 불규칙하게 또는 부분적으로 구조가 개방된 다중벽의 탄소나노튜브, 다층 흑연 구조 및 수소로 종결된 그래핀 나노리본을 생산할 수 있다. 구체적인 방법은 다음의 문헌들에 공지되어 있다: 알칼리 금속 노출을 통해 탄소나노튜브로부터 제조된 그래핀 나노리본 (한국특허공개 제10-2012-0039634호), 구조제어된 그래핀 리본의 제조 방법 (한국특허공개 제10-2011-0044617호), 탄소나노튜브로부터 그래핀 나노리본을 제조하는 방법, 및 이 그래핀 나노리본으로부터 유도된 조성물, 박막 및 장치 (한국특허공개 제10-2011-0050523호), 다중벽 탄소나노튜브를 금속 나노입자를 통해 절단하여 그라파이트 나노리본을 형성하는 방법 (Ana Laura Eli et al., "Longitudinal cutting of pure and doped carbon nanotubes to form graphitic nanoribbons using metal clusters as nanoscalpels", Nano Lett. 2010, 10, 366-372), 탄소나노튜브를 세로방향으로 절단하여 나노리본구조를 형성하는 방법 (Dmitry V. osynkin et al., "Longitudinal unzipping of carbon nanotubes to form graphene noanoribbons", Nature Lett. 2009, 458, 872-876), 탄소나노튜브를 플라즈마 식각하여 그래핀 나노리본을 형성하는 방법(Liying Jiao et al., "Narrow graphene nanoribbons from carbon nanotubes", Nature Lett. 2009, 458, 877-880). 화학적 박리법의 경우, 산화 그래핀의 환원과정에서, 산화 그래핀이 완전히 환원되지 못하고 약 70% 정도만 환원되기 때문에, 그래핀에 많은 결함이 남게 되어 그래핀 고유의 우수한 물리적 및 전기적 특성이 다소 떨어지는 문제가 있다.한편, 플러렌을 전구체로 사용하는 화학적 박리법으로서, 황산(H2SO4), 질산나트륨(NaNO3), 과망간산칼륨(KMnO4) 등을 이용하여 산화-환원 공정에 의해 플러렌 구조를 분해시켜 그래핀 양자점을 제조하는 방법이 공지되어 있다 (Chun Kiang Chua et al., "Synthesis of strongly fluorescent graphene quantum dots by cage-opening buckminsterfullerene", ACS Nano 2015, 9, 2548-2555).화학 기상 증착법(CVD)은 니켈, 이리듐, 루테늄, 백금, 구리와 같은 전이 금속 촉매를 이용하여 그래핀을 결정축에 따라 성장시킴으로써, 우수한 품질을 가진 대면적의 단층 또는 시트형 그래핀을 얻을 수 있는 최적의 방법이다. 구체적인 예로는, 그래핀 시트 및 그의 제조방법 (한국특허공개 제10-2009-0103985호), 화학기상증착법을 이용하여 기판 위에 대면하고 있는 웨이퍼 크기의 그래핀 막을 형성하는 방법 (Libo Gao et al., "Face-to-face transfer of water-scale graphene films", Nature 2014, 505, 190-194)이 있다. 그러나, 이렇게 제조된 그래핀 층은 금속의 전도도 때문에 전기적 속성을 정량화할 수 없으므로, 금속 전도도의 방해를 받지 않기 위하여 식각과 전이 과정이 요구된다. 단독 또는 결합하여 일어나는 식각과 전이과정은 심한 환경오염 및 그래핀의 격자 결함을 일으키며, 그래핀을 조각으로 분리하거나 균열을 일으켜 그래핀 시트의 품질을 저하 시킨다. 에피텍셜 합성법은 실리콘카바이드(SiC)와 같이 탄소가 결정에 흡착되거나 포함되어 있는 재료를 약 1,500℃의 고온 분위기에서 어닐링하여 그래핀을 형성한다. 하지만, 공정이 복잡하고 재료의 가격이 높은 단점이 있다.박리-재삽입-팽창법은 흑연에 발연 황산을 삽입시킨 후 매우 높은 온도의 가열로(furnace)에 넣으면 황산이 팽창하면서 그 가스에 의해 흑연이 팽창되고, 이를 계면활성제에 분산시켜 그래핀을 제조하는 방법이다. 이러한 방법으로 생성된 그래핀은 마이크로미터 크기의 작은 그래핀 조각들이며, 계면활성제 사용 때문에 층간 접촉 저항이 크므로 만족할 만한 전기적 특성을 갖지 못한다. 또한, 강산의 사용으로 친환경적이지 않은 단점이 있다.전술한 바와 같이 기존 발명들은 시트형 그래핀 성장에 대한 매커니즘을 다양하게 제시하고 있지만, 다량의 강산을 사용하는 식각 공정과 고가의 염기성 환원제를 이용하는 전이 공정을 여전히 동반한다는 단점이 있고, 결함없는 대면적 시트형 그래핀을 얻기 어려우므로 개선이 요구된다.
[ 선행기술문헌 ]

[ 특허문헌 ]
한국특허공개 제10-2014-0112826호한국특허공개 제10-2012-0039634호한국특허공개 제10-2011-0044617호한국특허공개 제10-2011-0050523호한국특허공개 제10-2009-0103985호
[ 비특허문헌 ]
Ana Laura Eli et al., "Longitudinal cutting of pure and doped carbon nanotubes to form graphitic nanoribbons using metal clusters as nanoscalpels", Nano Lett. 2010, 10, 366-372Dmitry V. osynkin et al., "Longitudinal unzipping of carbon nanotubes to form graphene noanoribbons", Nature Lett. 2009, 458, 872-876Liying Jiao et al., "Narrow graphene nanoribbons from carbon nanotubes", Nature Lett. 2009, 458, 877-880Chun Kiang Chua et al., "Synthesis of strongly fluorescent graphene quantum dots by cage-opening buckminsterfullerene", ACS Nano 2015, 9, 2548-2555Libo Gao et al., "Face-to-face transfer of water-scale graphene films", Nature 2014, 505, 190-194
[ 발명의 개요 ]

[ 해결하려는 과제 ]
본 발명은 종래에는 시도되지 않았던 물리적 기상증착법인 진공열증착법을 이용하여 식각 공정과 전이 공정을 배제한 시트형 그래핀의 성장 방법을 제공하는 것을 목적으로 한다. 또한, 본 발명은 종래 방법에 비해 보다 효과적으로 조각 형태의 그래핀이 아닌 대면적 시트형 그래핀을 제조할 수 있는 방법을 제공하고자 한다.
[ 과제의 해결 수단 ]
본 발명은 이러한 목적을 달성하기 위하여, 시트형 그래핀의 제조방법으로서, 실리콘 기판 표면의 이산화실리콘막 상에 스퍼터법으로 금속촉매인 니켈 박막을 적층하는 단계;플러렌(C60)을 전구체로 사용하여 진공열증착법으로 상기 니켈 박막 상에 "분해된 플러렌의 박막"(이하, "플러렌 박막"이라고 함)을 적층하는 단계; 및상기 적층된 구조체를 어닐링하여 다층의 시트형 그래핀을 얻는 단계;를 포함하는 시트형 그래핀의 제조방법을 제공한다.상기 스퍼터법은 rf(radio-frequency) 플라즈마를 사용한다.상기 니켈 박막은 두께가 5 내지 100 nm일 수 있다. 상기 진공열증착을 위한 기판온도는 400℃ 이상일 수 있다.상기 진공열증착은 rf 플라즈마 없이 수행한다.상기 어닐링은 780℃ 내지 820℃의 온도에서 10분 내지 20분 동안 이루어질 수 있다.상기 어닐링은 튜브퍼니스(tube furnace)를 이용하여 수행할 수 있다.상기 어닐링 후 얻어지는 시트형 그래핀의 층수는 15층 내지 17층일 수 있으며, 두께는 약 6.5 nm일 수 있다.또한, 본 발명은 상기 방법에 의해 제조된 시트형 그래핀을 제공한다.본 발명에 사용될 수 있는 실리콘 웨이퍼의 표면은 (111), (101) 또는 (100)일 수 있다. 일반적으로, 제조된 실리콘 웨이퍼는 대기중에서 자연산화되어 실리콘 웨이퍼 표면에 산화막(SiO2: 이산화실리콘)이 형성되는데, 본 발명은 이러한 이산화실리콘막 위에 니켈 박막을 적층시킨다.본 발명에서 니켈 박막은 일반적인 스퍼터를 사용하여 얻을 수 있으며, 특히 좋기로는 rf 스퍼터를 사용한다. 일반적으로, 스퍼터링은 챔버 내에 공급되는 기체 캐쏘드(gas cathode)에서 발생되는 전자 사이의 충돌로부터 시작된다. 진공 챔버 내에 아르곤과 같은 불활성기체를 약 2 내지 15 mTorr의 압력으로 주입하고, 캐쏘드에 (-)전압을 가하면 캐쏘드로부터 방출된 전자들이 아르곤 기체원자와 충돌하여, 아르곤을 이온화시킨다. 아르곤이 활성되어 전자를 방출하면 에너지가 방출되고 이때 글로방전(glow discharge)이 발생하여 이온과 전자가 공존하는 플라즈마를 생성하게 된다. 플라즈마 내의 아르곤 이온은 큰 전위차에 의해 캐쏘드(타겟) 쪽으로 가속되어 타겟의 표면과 충돌하면, 중성인 타겟의 원자들이 튀어나와 웨이퍼에 박막을 형성한다. 그 중에서, rf 스퍼터는 약 2 내지 5 mTorr의 낮은 아르곤 압력에서도 스퍼터링이 가능하며 주로 13.56 MHz의 고주파의 전원을 사용한다.본 발명에 적합한 니켈 박막의 두께는 5 내지 100 nm이며, 더욱 좋기로는 30 내지 60 nm이고, 특히 좋기로는 50 nm이다.상기 니켈 박막 상에 플러렌 박막을 형성하기 위하여 진공열증착법이 사용된다. 진공열증착법은 가장 일반적인 물리적 기상증착법(PVD)으로서, 진공상태에서 높은 열을 금속원에 가해 기화한 다음 상대적으로 낮은 온도의 기판에 박막을 형성하는 방법이며, 간단하게는 고체가 승화된 다음 기판에서 고화되는 것으로 쉽게 이해할 수 있다. 진공열증착법은, 먼저 약 10-4 Torr의 고진공 상태에서 전기적 저항을 주거나 전자빔 등을 사용하여 전구체를 가열한다. 원하는 온도까지 가열하면 소스는 기체화되어 증발하면서 챔버 내로 분산되어 날아가게 된다. 이것이 웨이퍼 표면의 낮은 온도와 반응하면 응축이 일어나고, 생성된 탄소 클러스트들 사이에 결합하여 박막을 형성하게 된다. 본 발명에서는 상기 전구체로서 플러렌을 사용한다.본 발명에 따른 진공열증착은 플라즈마 없이 수행한다. 플러렌의 경우 본래 60개의 고리결정 구조이나, 플라즈마 분위기에서는 플러렌의 C-C 결합이 대다수 파괴되고 분해된 카본라디칼들이 재결합되는 플라즈마 중합이 일어나므로, 결정성이 유지되지 않고 비정질의 탄소박막이 형성된다는 것이 본 발명자들에 의해 확인되었다(실시예 1 참조). 따라서, 본 발명의 진공열증착 공정은 플라즈마를 사용하지 않음으로써, 플러렌이 일부 분해되기는 하지만 결정성을 유지할 수 있다.진공열증착을 위한 기판온도는 400℃ 이상의 온도, 예를 들어 400 내지 700℃가 바람직하다. Raman 분석에 의하면 400℃ 이하의 온도에서는 그래핀이 형성되지 않는데, 이는 불안정한 SiO2 층이 형성되기 때문인 것으로 사료된다. 400℃ 이하의 온도에서 C60 증착 도중에 원래의 SiO2 층이 약 15 nm 존재하는 것이 발견되었으며, 이것은 후속 공정인 어닐링 단계에서 SiO2 성장에 치명적인 역할을 한다.어닐링 단계에서는 먼저 시료를 상온 및 150cc/min 아르곤 분위기에서 30분가량 유지시킨 후, 상온에서 800±20℃까지 약 3시간에 걸쳐서 온도를 상승시킨다. 800±20℃, 가장 좋기로는 800℃에서, 10 내지 20분, 가장 좋기로는 15분간 유지시킨 다음 전원을 끄고 자연냉각으로 상온까지 냉각시킨다. 820℃를 초과하는 온도에서는 SiO2층의 성장이 증가하고, 니켈촉매층의 급격한 파손 및 응집현상이 발생하여 불균일한 그래핀층이 얻어진다. 또한, 780℃ 미만의 온도에서도 적합한 그래핀층을 얻을 수 없었다.이와 같이 적층된 구조체에 열에너지를 가하면 금속촉매인 니켈은 SiO2층에 침지되어 응집된다. 따라서, 전도도 방해를 일으키는 니켈을 제거할 필요가 없고, 결과적으로 본 발명은 금속촉매의 식각 공정을 필요로 하지 않는 효과가 있다.이하에 실시예 및 도면을 참조로 본 발명을 더욱 상세히 설명하나, 본 발명이 이들 특정 실시예 범위로 한정되는 것은 아니다.
[ 발명의 효과 ]
본 발명에 따르면, 원구형 구조를 갖는 플러렌을 이용하여 판상의 시트형 그래핀을 단순한 공정으로 제조할 수 있으며, 금속 촉매 제거를 위하여 강산을 이용하는 식각 공정 및 염기성 환원제를 사용하는 전이 공정을 필요로 하지 않으므로 환경처리 비용을 감소시킬 수 있을 뿐만 아니라 결함 없는 대면적 그래핀을 얻을 수 있는 장점이 있다. 본 발명에 따라 형성된 그래핀 시트는 차세대 전자소자, 바이오소자, 가스 센서 분야 등에 응용될 수 있다.
[ 도면의 간단한 설명 ]
도 1은 본 발명에 따른 시트형 그래핀의 생성과정을 단계별로 도시한 것이다.도 2는 본 발명의 일 실시예에 따라 적층된 실리콘/SiO2/니켈/플러렌의 SEM 이미지이다.도 3은 (a) 본 발명의 일 실시예에 따른 실리콘/SiO2+니켈 응집층/그래핀의 TEM 이미지, 및 (b) 에너지 분산형 X선 분광법(EDX)으로 이들 각 층의 성분을 분석한 그래프이다. 도 4는 (a) 본 발명의 일 실시예에 따른 시트형 그래핀의 HRTEM 이미지, 및 (b) 이 시트형 그래핀의 층간 거리를 나타내는 그래프이다.도 5는 (a) X선 회절 분석법(XRD)에 의한 실리콘/SiO2/니켈/플러렌 및 실리콘/SiO2+니켈 응집층/그래핀의 피크를 비교하는 그래프, 및 (b) 라만 분광법에 의한 실리콘/SiO2/니켈/플러렌 및 실리콘/SiO2+니켈 응집층/그래핀의 피크를 비교하는 그래프이다. 도 6은 (a) 니켈 박막 두께에 따른 라만 스펙트럼, (b) 진공열증착시 기판온도에 따른 라만 스펙트럼, 및 (c) 진공열증착시 플라즈마 출력에 따른 라만 스펙트럼이다.
[ 발명을 실시하기 위한 구체적인 내용 ]
실시예 1: 그래핀 제조조건의 선택시트형 그래핀 제조가 가능한 조건을 확립하기 위하여 매개변수들(니켈 박막의 두께, 진공열증착을 위한 기판온도 및 진공열증착시 rf 플라즈마 출력)에 따른 라만 스펙트럼 변화를 측정하였다. 이때, 특정 매개변수의 효과를 확인하기 위하여 나머지 매개변수는 고정하는 방식으로 실험을 진행하였다.도 6a는 니켈 박막 두께를 변수로 할 경우, 도 6b는 기판온도를 변수로 할 경우, 도 6c는 진공열증착시 rf 플라즈마 출력을 변수로 할 경우의 라만 스펙트럼을 나타낸다. 시트형 그래핀이 생성되었다면, 라만 스펙트럼에서 2D피크가 2,700 cm-1 에서 관찰되어야 하는데, 도 6a 및 도 6b에서는 모든 조건에서 2,700 cm-1에 해당하는 그래핀 피크가 나타나지 않았고, 도 6c에서는 rf 플라즈마 출력이 0 W일 때만 2,700 cm-1에서 급격한 2D 피크를 확인할 수 있었다. 이는 진공열증착시 rf 플라즈마 출력을 가하지 않은 경우에서만 그래핀이 생성됨을 의미한다. 따라서, 시트형 그래핀을 생성하기 위해서는 진공열증착 공정에서 플라즈마에 의한 효과를 배재하는 것이 중요함을 알 수 있었다. 본 발명자들은 진공열증착시 rf 플라즈마의 사용을 배제하는 조건 하에, 각 공정의 최적 조건을 확립하였다. 하기 표 1은 니켈 박막 증착을 위한 최적의 조건이고, 표 2는 플러렌 박막 증착을 위한 최적 조건이며, 표 3은 어닐링을 위한 최적 조건이다. 니켈 박막Ni 증착 시간(min)10Ar 유속(sccm)50Rf 출력(W)30Ni 박막 두께(nm)50플러렌 박막플러렌 증착 시간(sec)30Ar 유속(sccm)30rf 출력(W)0DC 전류(A)25플러렌 증착시 기판온도(℃)400어닐링Ar 유속(sccm)150퍼니스에서 열처리 온도(℃)800열처리 시간(min)15실시예 2: 시트형 그래핀의 제조탈이온수:HF 용액:아세톤 (부피비 7:2:1) 혼합용액으로 세정하고 공기세척으로 전처리한 실리콘 웨이퍼(7 × 10 cm2)의 (100) 표면에 rf 스퍼터 장비를 이용하여 니켈을 증착하였다. 이때, 증착 조건은 rf 출력 30 W, 아르곤 기체 유량 50 sccm, 반응기내 증착 압력 10-5 Torr, 증착시간 10분이었으며, 증착된 니켈 박막의 두께는 대략 50 nm이었다.그런 다음, 생성된 니켈 박막 위에 진공열증착법으로 플러렌을 증착하였다. 진공열증착은 상기 니켈 박막의 제조에 사용된 것과 동일한 rf 스퍼터 내에서 수행하였다. 먼저, 플러렌 분말 0.03g를 텅스텐 보트에 넣고, 준비된 텅스텐 보트에 DC 출력 25A를 가하여 플러렌을 가열하였다. 반응기내 증착 압력 10-6 Torr, 기판온도 400℃, 아르곤 기체 유량 30 sccm 조건 하에서 30초 동안 증착을 실시하였다. 증착된 플러렌 박막 두께는 대략 30 nm이었다.이렇게 얻어진 실리콘/SiO2/니켈/플러렌에 튜브퍼니스를 이용하여 어닐링을 실시하였다. 먼저 시료를 상온 및 150cc/min 아르곤 분위기에서 30분가량 유지시킨 후, 상온에서 800℃까지 3시간에 걸쳐서 온도를 상승시켰다 (승온속도: 약 4.3℃/min). 150cc/min 아르곤 분위기하 800℃에서 15분간 유지시킨 다음 전원을 끄고 상온까지 자연냉각시켰다. 제조된 시트형 그래핀은 약 17개의 층으로 이루어져 있었다.실시예 3: 제조된 시트형 그래핀의 분석상기 실시예 2에서 플러렌 박막 형성 후 어닐링 전의 실리콘/SiO2/니켈/플러렌의 SEM 이미지를 촬영하고, 이를 도 2에 나타내었다. 도 2를 보면, 밑에서부터 차례로 실리콘(1), SiO2(2), 니켈(3), 분해된 플러렌(4)이 구분됨을 알 수 있다.또한, 실시예 2에서 어닐링 후 얻어진 실리콘/SiO2+니켈 응집층/그래핀의 TEM 이미지를 촬영하고 이를 도 3(a)에 나타내었다. 도 3(a)에서 니켈 성분이 SiO2층 내부에 존재하는 것을 확인할 수 있는데, 이는 어닐링에 의해 SiO2과 니켈이 응집된 결과이다. 따라서, 본 발명에서는 금속촉매인 니켈을 제거하지 않고도 그래핀의 전기적 특성에 영향을 끼치지 않을 수 있다. 도 3(b)는 에너지 분산형 X선 분광법(EDX)에 의해 이들 각 층의 성분을 분석한 그래프이다. 도 3(a)에서 붉은색(3), 녹색(3), 파란색(5)으로 표시된 부분은 도 3(b)의 그래프를 통해 각각 순서대로 SiO2, 니켈, 그래핀 성분임을 확인할 수 있었다.실시예 2에서 얻은 시트형 그래핀의 HRTEM 이미지를 촬영하여, 이를 도 4(a)에 나타내었고, 도 4(b)의 그래프는 도 4(a)의 분홍색으로 표시된 부분의 층간 거리를 나타낸 그래프이다. 도 4(b)로부터 본 발명에 따라 제조된 시트형 그래핀의 층간 거리는 0.35 내지 0.45 nm임을 알 수 있다.실시예 2에서 각각 어닐링 전과 후의 샘플에 대하여 X선 회절 분석법(XRD)으로 분석하고, 이를 비교하여 도 5(a)에 나타내었다. 어닐링 전의 실리콘/SiO2/니켈/플러렌의 경우, 층간 거리가 4.4 Å(0.44 nm)이며, 2θ범위의 20.1o 부근에서 피크를 보였다. 어닐링 후의 실리콘/SiO2+니켈 응집층/그래핀의 경우, 층간 거리가 4.1Å이며, 2θ범위의 21.6o 에서 강한 피크를 보였다. 일반적 그래핀의 층간 거리가 3.34 Å임을 감안할 때, 본 발명에 따라 생성된 시트형 그래핀의 경우 층간 거리가 확연히 더 큼을 알 수 있었다. 또한, 라만 분광법을 이용하여 각각 어닐링 전과 후 샘플(실시예 2)의 탄소분자에 대한 진동을 비교 관찰할 수 있었다. 도 5(b)는 이들의 라만 스펙트럼으로서, 실리콘/SiO2/니켈/플러렌 및 실리콘/SiO2+니켈 응집층/그래핀 둘 다 1350 내지 1586cm-1에서 D밴드(Disordered carbon), G밴드(Graphitic carbon)를 확인할 수 있었다. 다만, 실리콘/SiO2+니켈 응집층/그래핀의 경우가 훨씬 확연하게 피크를 나타냈다. 또한, 환원된 그래핀 옥사이드에 대한 2D영역을 확인할 수 있었는데, 실리콘/SiO2/니켈/플러렌의 경우 2697cm-1에서 206 cm-1의 넓은 폭을 보여준 반면, 실리콘/SiO2+니켈 응집층/그래핀의 경우에는 61 cm-1의 좁은 폭의 날카로운 피크를 나타내었다. 라만 분광법에서는 빛의 광도(intensity)의 비율로 그래핀의 적층수를 예상할 수 있는데, I2D/IG003e#1이면, 단층의 그래핀 시트에 해당하는 반면, I2D/IG003c#1 이면, 2층 이상의 그래핀에 해당된다. 도 5(b)를 통해, 실리콘/SiO2+니켈 응집층/그래핀의 I2D/IG 비율이 0.5 이하인 것을 확인하였으며, 이는 플러렌 박막이 성공적으로 복수층의 시트형 그래핀으로 변화되었음을 입증하는 것이다. 또한, 본 발명에서 얻은 시트형 그래핀의 면적은 퍼니스의 샘플 홀더(2 × 2 cm2)의 전면적에 걸쳐 있는데, 이는 종래기술에 비해 월등히 넓은 면적이다. 뿐만 아니라, 어닐링 장비인 퍼니스가 충분히 크다면 더욱 넓은 면적의 그래핀 제조가 가능할 것이다.
[ 부호의 설명 ]
1: 실리콘2: SiO23: 니켈4: 분해된 플러렌5: SiO2+니켈 응집층6: 그래핀